(57)【特許請求の範囲】
【請求項１】
屈折率が１．４００より低い屈折率を有するポリマーフィルムをラジカル反応経路により調製するための、組成物の用途であって、該組成物は、ａ）式（Ｉａ）で示されるペルフルオロポリエーテルと：
Ｔ’−Ｒｆ−Ｔ                                                    （Ｉａ）
ただし、式中、
ＴおよびＴ’は互いに同一または異なって、下記の基から選択される：
【化１】
0004805443.tif 000008
ただし、式中、
Ｒ＝Ｈ、ＣＨ３；
ＲＩ＝−ＮＨ−ＣＨ２−ＣＨ２−Ｏ−ＣＯ−またはＮＨ−ＲＩＩ−ＮＨＣＯＯ−ＣＨ２−ＣＨ２−Ｏ−ＣＯ−
ＲＩＩは脂肪族Ｃ３〜Ｃ１０基、Ｃ５〜Ｃ１４環状脂肪族もしくはアルキル環状脂肪族基、Ｃ６〜Ｃ１４芳香族もしくはアルキル芳香族基である；
Ｒｆは数平均分子量４００〜５，０００を有するフルオロポリエーテルであり、以下の単位１個以上をもつものから選択される：（Ｃ３Ｆ６Ｏ）、（ＣＦＹＯ）（ただし、ＹはＦまたはＣＦ３である）、（Ｃ２Ｆ４Ｏ）、（ＣＲ４Ｒ５ＣＦ２ＣＦ２Ｏ）（ただし、Ｒ４およびＲ５は互いに同一または異なって、Ｈ、Ｃｌから選択され、ペルフルオロメチレン単位の１個のフッ素原子がＨ、Ｃｌ、または、１〜４個の炭素原子を有する（ペル）フルオロアルキルと置換わることも可能である）；
ｂ）下記式（Ｉｂ）で示されるペルフルオロポリエーテル１〜５重量％と；
Ｔ−Ｒｆ−ＣＨ２ＯＨ                                            （Ｉｂ）
（ただし、式中、ＴおよびＲｆは上記定義のとおりである）
ｃ）下記から選択される、組成物の粘性を低下させる化合物、０〜３０重量％と：
（ｃ１）下記から選択されるフッ素不含化合物：
ｃ１ａ）（メタ）アクリル酸と以下のヒドロキシル化化合物との反応により得られる、単官能−、二官能−、多官能非フッ素化（メタ）アクリル酸エステル：
−  一端または両端にヒドロキシル基を有し、（ＣｔＨ２ｔＯ）ｎｘ（ただし、ｔは２または３であり、ｎｘは２〜５の範囲にある）単位によって形成される脂肪族オリゴエーテル；
−  １〜４個のヒドロキシ官能基を有し、直鎖または分枝であって、炭素数２〜１８の、モノ−、ポリヒドロキシル化脂肪族アルコール；
−  環状または多環状脂肪族アルコールであって、各環について３〜６個の炭素原子を有し、その場合、該環が１個以上のＣ１〜Ｃ３アルキル基で任意に置換されているアルコール；または、
ｃ１ｂ）ビニルモノマーであって、（メタ）アクリル酸、Ｎ−ビニルピロリドンから選択される上記（メタ）アクリル酸エステルｃ１ａ）と共重合し得るモノマー；
（ｃ２）下記から選択されるフッ素含有化合物：
ｃ２ａ）下記式（Ｉｃ２ａ）で示されるモノ（メタ）アクリル酸エステル・ペルフルオロポリエーテル：
ＹＡＣＦ２ＯＲｆ．ＣＦＸｐＣＨ２（ＯＣＨ２ＣＨ２）ｐＯＣＯＣＲ＝ＣＨ２    （Ｉｃ２ａ）
ただし、式中、ＹＡ＝Ｆ、Ｃｌ、ＣＦ３、Ｃ２Ｆ５、Ｃ３Ｆ７、Ｃ４Ｆ９；およびＸｐ＝Ｆ、ＣＦ３；Ｒはｐが０または１〜５の整数である場合、上記定義のとおりである；Ｒｆ．は数平均分子量が４００〜３，０００の範囲のペルフルオロポリエーテル構造を有するラジカルを表し、当該ラジカルは、以下の単位のアルキレンオキシフルオロ構造の配列から形成される：−ＣＦ２Ｏ−、−ＣＦ２ＣＦ２Ｏ−、−ＣＦ２ＣＦ２ＣＦ２Ｏ−、−ＣＦ２（ＣＦ３）−ＣＦＯ−、−（ＣＦ３）−ＣＦＯ−、−ＣＦ２ＣＦ２ＣＨ２Ｏ−；または
ｃ２ｂ）下記式（Ｉｃ２ｂ）で示されるモノ（メタ）アクリル酸ペルフルオロアルキル：
（ＲｆＩ）ｐＩＱＯＣＯＣＨ＝ＣＨ２                            （Ｉｃ２ｂ）
ただし、式中、ＲｆＩはＣ３〜Ｃ３０の炭素原子を有するフルオロアルキル基または上記ｃ２ａ）に示した単位を鎖中に含み、炭素数５〜３０のペルフルオロポリエーテル基ＰＦＰＥである；ｐＩは１または２である；
ＱはＣ１〜Ｃ１２の脂肪族またはＣ６〜Ｃ１２の芳香族２価の連結架橋である；ＱはＮ、Ｏ、Ｓから選択されるヘテロ原子またはカルボニルイミノ、スルホニルイミノまたはカルボニル基を任意に含んでもよい；Ｑは非置換であってもよく、または以下から選択される置換基に連結している：ハロゲン原子、ヒドロキシ基、Ｃ１〜Ｃ６のアルキル基；
ｄ）光開始剤および／またはラジカル反応開始剤０．０１〜１０重量％とを含んでなり、
組成ａ）量は組成物を１００に補完する量であるが、ただし、組成ａ）およびｂ）のＴ＋Ｔ’総数によってえられる−ＣＦ２ＣＨ２ＯＨ末端基のモル数はＢ０により、また、（メタ）アクリル酸末端基のモル総数はＢ１により定義し、（Ｂ０＋Ｂ１）／Ｂ１比を１．５０〜１．０１の範囲とすることを特徴とする組成物の用途。
【請求項２】
成分ａ）の式（Ｉａ）におけるフルオロポリエーテルが以下のものである請求項１記載の用途：
ａＩ）  −（Ｃ３Ｆ６Ｏ）ｍ’（ＣＦＹＯ）ｎ’−
ただし、式中、単位（Ｃ３Ｆ６Ｏ）および（ＣＦＹＯ）はペルフルオロオキシアルキレン単位である；ｍ’およびｎ’は上記の分子量を与えるような整数であり、ｍ’／ｎ’は５と４０の間に構成され、ｎ’は０とは異なる；ＹはＦまたはＣＦ３である；ｎ’は０に等しいこともあり得る；
ｂＩ）  −（Ｃ２Ｆ４Ｏ）ｐ’（ＣＹＦＯ）ｑ’（Ｃ３Ｆ６Ｏ）ｔ’−
ただし、式中、ｐ’およびｑ’は、ｐ’／ｑ’が５〜０．３の範囲となり、また、分子量が上記制限内にあるような整数である；ｔ’はｍ’の意味を有する整数であり、Ｙ＝ＦまたはＣＦ３；ｔ’は０であることも可能であり、ｑ’／（ｑ’＋ｐ’＋ｔ’）が１／１０以下に等しく、ｔ’／ｐ’比は０．２〜６の範囲である；
ｃＩ）  −ＣＲ４Ｒ５ＣＦ２ＣＦ２Ｏ−
ただし、式中、Ｒ４およびＲ５は互いに同一または異なって、Ｈ、Ｃｌから選択され、その分子量が上記制限内にあるようなものであり、そしてペルフルオロメチレン単位の１個のフッ素原子が、Ｈ、Ｃｌまたは１〜４個の炭素原子を有するペルフルオロアルキルで置換されていてもよい。
【請求項３】
成分ｃ２ａ）の式（Ｉｃ２ａ）で示されるペルフルオロポリエーテル−アクリル酸エステルを入手するためのペルフルオロポリエーテルが、以下に示すペルフルオロオキシアルキレン単位配列により形成されるものから選択されることを特徴とする請求項１記載の用途：
ＩＡ）（ＣＦ２（ＣＦ３）ＣＦＯ）、（ＣＦＹＯ）、ただし、Ｙ＝ＦまたはＣＦ３；
ＩＩＡ）（ＣＦ２ＣＦ２Ｏ）、（ＣＦ２（ＣＦ３）ＣＦＯ）、（ＣＦＹＯ）、Ｙは上記定義のとおりである；
ＩＩＩＡ）（ＣＦ２（ＣＦ３）−ＣＦＯ）；
ＩＶＡ）（ＣＨ２ＣＦ２ＣＦ２Ｏ）；
ＶＡ）（ＣＦ２ＣＦ２ＣＦ２Ｏ）；
ＶＩＡ）（ＣＦ２ＣＦ２Ｏ）。
【請求項４】
該ペルフルオロポリエーテルが、以下の種類から選択されることを特徴とする請求項３記載の用途：
ＩＢ）Ａ’Ｏ（Ｃ３Ｆ６Ｏ）ｍ（ＣＦＹＯ）ｎ−
ただし、式中、Ｙは−Ｆ、−ＣＦ３；Ａ’＝−ＣＦ３、−Ｃ２Ｆ５、−Ｃ３Ｆ７、；ｍおよびｎは整数であり、ｍ／ｎ比は≧２である；
ＩＩＢ）Ｃ３Ｆ７Ｏ（Ｃ３Ｆ６Ｏ）ｍ−
ただし、式中、ｍは正の整数であり、数平均分子量は成分ｃ２ａ）に含まれるペルフルオロポリエーテルについて上記したとおりである；
ＩＩＩＢ）（Ｃ３Ｆ６Ｏ）ｍ（Ｃ２Ｆ４Ｏ）ｎ（ＣＦＹＯ）ｑ
ただし、式中、Ｙは上記のとおりである；ｍ、ｎおよびｑは０とは異なり、数平均分子量が少なくとも４００であるような整数である。
【請求項５】
本発明のポリマーフィルムが、成分ａ）、ｂ）およびｄ）、および任意にはｃ）を混合し、反応させることにより製造することを特徴とする請求項１〜４のいずれかに記載の用途。
【請求項６】
成分ａ）およびｂ）が、ペルフルオロポリエーテル・ジオールを、当該ペルフルオロポリエーテル・ジオールのヒドロキシル末端基の総数よりも少ない数のヘテロ官能（メタ）アクリル酸モノマーと反応させることにより得られるものであることを特徴とする請求項５記載の用途。
【請求項７】
Ｔ＝Ｔ’であることを特徴とする請求項１〜６のいずれかに記載の用途。
【請求項８】
ｃ）の化合物が（ｃ１）およびｃ２ａ）から選択されることを特徴とする請求項１〜７のいずれかに記載の用途。
【請求項９】
ｃ）の化合物がｃ２ａ）であることを特徴とする請求項１〜８のいずれかに記載の用途。
【請求項１０】
前記Ｑが、−ＣＨ２−、−Ｃ２Ｈ４−、−ＳＯ２Ｎ（Ｒ５）Ｃ２Ｈ４−、−ＳＯ２Ｎ（Ｒ５）ＣＨ２ＣＨ（ＣＨ３）−、および−Ｃ２Ｈ４ＳＯ２Ｎ（Ｒ５）Ｃ４Ｈ８−（ここで、Ｒ５はＨまたはＣ１〜Ｃ４アルキルである）から選択されることを特徴とする請求項１〜９のいずれかに記載の用途。
【発明の詳細な説明】
【０００１】
【発明の属する技術分野】
本発明は改良された反射防止特性を有し、かつ、良好な塵無吸着表面特性、良好な硬度と耐磨耗性、および良好な耐薬品性（耐溶媒性）を併せ持つフィルムを得ることを可能とする組成物に関する。
【０００２】
【従来の技術】
反射防止特性を有するフィルムを得るためには、フィルムの屈折率がフィルムを塗布する基体の屈折率よりも低くなければならないということが知られている。この目的のためには、フッ素含有ポリマーにより形成されるフィルムが特に好ましく、その場合、反射防止特性はフッ素含量を増やすことにより改善されることが知られている。例えば、日本特許出願ＪＰ６３０６８５４２を参照。
【０００３】
先行技術において、反射防止フィルムとしては、フッ素化単官能−、二官能−または多官能メタクリル酸エステルにもとづくフルオロポリマー、またはサイトップ（ＣＹＴＯＰR）またはテフロン（ＴＥＦＬＯＮ）ＡＦRなどの無定型ペルフルオロポリマー、またはＴＦＥ−、ＶＤＦ−、またはＨＦＰ−ベースのポリマーまたはコポリマーにより形成されるフィルムが使用されている。
【０００４】
先行技術においては、反射防止効果と良好な機械的性質とを併せもつフィルムを得るためには、架橋ポリマーを用いることが必要であることも知られている。
【０００５】
ＥＰ８６３．１２８はフッ素含有多官能アクリル酸エステルとメタクリル酸エステルにより得られる反射防止フィルムについて記載しているが、その場合の反射防止特性は、該フィルムの屈折率ｎDが約１．４４よりも高い場合に、良好な機械的特性と両立している。フィルムを塗布した物質は透明であり、１．５５以上の屈折率をもつ。上に述べたフィルム表面の特性については何ら言及していない。
【０００６】
結論として、先行技術では、反射防止特性はもつが、全可視領域に最適というわけではないポリマー物質が記載されているのであり、その上、上記の性質を併せ持つ物質は入手し得なかった。
【０００７】
【発明が解決しようとする課題】
必要と思われることは、利用可能な低屈折率を有する利用可能な架橋可能物質を手にすることであると思われ、それによって全可視領域において実質的に均一の反射防止特性を与えるようなフィルムを調製することが可能であり、１．５５に等しいまたはより高い屈折率を有する有機ポリマー、例えば、ポリエチレンテレフタレートＰＥＴ（ｎD１．５８）およびポリカーボネート（ｎD１．５５）など、およびより低い屈折率を有する有機ポリマー、例えば、ポリメチルメタクリル酸エステルＰＭＭＡ（ｎD１．４４）など、その両方に適用するためには、当該フィルムの改良された反射防止特性が以下の特徴に結び付いていることである：
−  良好な表面塵無吸着特性、すなわち、塵が吸収され難く、容易に除去し得ること、
−  良好な機械的特性、特に耐磨耗性、
−  大気中の作用因子に対する抵抗と耐溶媒性を意図する改良された耐薬品性。
【０００８】
これら特性の組合わせは、本発明による組成物を用いることにより得られる。
【０００９】
【課題を解決するための手段】
本発明は、屈折率が１．４００より低い、好ましくは１．３１０〜１．３９０の範囲にある屈折率を有するポリマーフィルムをラジカル反応経路により調製するための、組成物の用途であって、該組成物は、
ａ）式（Ｉａ）で示されるペルフルオロポリエーテルと：
Ｔ'−Ｒf．Ｔ                 （Ｉａ）
ただし、式中、
ＴおよびＴ'は互いに同一または異なって、下記の基から選択される：
【化２】
0004805443.tif 000002
ただし、式中、
Ｒ＝Ｈ、ＣＨ3；
ＲI＝−ＮＨ−ＣＨ2−ＣＨ2−Ｏ−ＣＯ−またはＮＨ−ＲII−ＮＨＣＯＯ−ＣＨ2−ＣＨ2−Ｏ−ＣＯ−
ＲIIは脂肪族Ｃ3〜Ｃ10基、Ｃ5〜Ｃ14環状脂肪族もしくはアルキル環状脂肪族基、Ｃ6〜Ｃ14芳香族もしくはアルキル芳香族基である；
Ｒfは数平均分子量４００〜５，０００、好ましくは７００〜２，０００を有するフルオロポリエーテルであり、その鎖に統計学的に分布する以下の単位１個以上をもつものから選択される：（Ｃ3Ｆ6Ｏ）、（ＣＦＹＯ）（ただし、ＹはＦまたはＣＦ3である）、（Ｃ2Ｆ4Ｏ）、（ＣＲ4Ｒ5ＣＦ2ＣＦ2Ｏ）（ただし、Ｒ4およびＲ5は互いに同一または異なって、Ｈ、Ｃｌから選択され、ペルフルオロメチレン単位の１個のフッ素原子がＨ、Ｃｌ、または、１〜４個の炭素原子を有する（ペル）フルオロアルキルと置換わることも可能である）；
ｂ）下記式（Ｉｂ）で示されるペルフルオロポリエーテル０．１〜１０重量％、好ましくは、１〜５重量％と；
Ｔ−Ｒf−ＣＨ2ＯＨ          （Ｉｂ）
（ただし、式中、ＴおよびＲfは上記定義のとおりである）
ｃ）下記から選択される、組成物の粘性を低下させる化合物、０〜３０重量％と：
（ｃ１）下記から選択されるフッ素不含化合物：
ｃ１ａ）（メタ）アクリル酸と以下のヒドロキシル化化合物との反応により得られる、単官能−、二官能−、多官能非フッ素化（メタ）アクリル酸エステル：
−  一端または両端にヒドロキシル基を有し、（ＣtＨ2tＯ）nx（ただし、ｔは２または３であり、ｎｘは２〜５の範囲にある）単位によって形成される脂肪族オリゴエーテル；
−  １〜４個のヒドロキシ官能基を有し、直鎖または分枝であって、炭素数２〜１８の、モノ−、ポリヒドロキシル化脂肪族アルコール；
−  環状または多環状脂肪族アルコールであって、各環について３〜６個の炭素原子を有し、その場合該環が１個以上のＣ1〜Ｃ3アルキル基で任意に置換されているアルコール；例、イソボルニル（メタ）アクリル酸エステル；または、
ｃ１ｂ）ビニルモノマーであって、例えば、（メタ）アクリル酸、Ｎ−ビニルピロリドンなどの上記（メタ）アクリル酸エステルｃ１ａ）と共重合し得るモノマー；
（ｃ２）下記から選択されるフッ素含有化合物：
ｃ２ａ）下記式（Ｉｃ２ａ）で示されるモノ（メタ）アクリル酸エステル・ペルフルオロポリエーテル：
0004805443.tif 000003
ただし、式中、ＹA＝Ｆ、Ｃｌ、ＣＦ3、Ｃ2Ｆ5、Ｃ3Ｆ7、Ｃ4Ｆ9；およびＸp＝Ｆ、ＣＦ3；Ｒはｐが０または１〜５の整数である場合、上記定義のとおりである；Ｒf．は数平均分子量が４００〜３，０００の範囲のペルフルオロポリエーテル構造を有するラジカルを表し、当該ラジカルは、例えば、以下の単位のアルキレンオキシフルオロ構造の配列から形成される：−ＣＦ2Ｏ−、−ＣＦ2ＣＦ2Ｏ−、−ＣＦ2ＣＦ2ＣＦ2Ｏ−、−ＣＦ2（ＣＦ3）−ＣＦＯ−、−（ＣＦ3）−ＣＦＯ−、−ＣＦ2ＣＦ2ＣＨ2Ｏ−；または
ｃ２ｂ）下記式（Ｉｃ２ｂ）で示されるモノ（メタ）アクリル酸ペルフルオロアルキル：
（ＲfI）pIＱＯＣＯＣＨ＝ＣＨ2             （Ｉｃ２ｂ）
ただし、式中、ＲfIはＣ3〜Ｃ30、好ましくはＣ3〜Ｃ20の炭素原子を有するフルオロアルキル基または上記ｃ２ａ）に示した単位を鎖中に含み、炭素数５〜３０のペルフルオロポリエーテル基ＰＦＰＥである；
ｐＩは１または２である；
ＱはＣ1〜Ｃ12の脂肪族またはＣ6〜Ｃ12の芳香族２価の連結架橋である；ＱはＮ、Ｏ、Ｓなどのヘテロ原子またはカルボニルイミノ、スルホニルイミノまたはカルボニル基を任意に含んでもよい；Ｑは非置換であってもよく、または以下から選択される置換基に連結している：ハロゲン原子、ヒドロキシ基、Ｃ1〜Ｃ6のアルキル基；Ｑは、好ましくは、二重結合または三重結合を含まない；好ましくは、Ｑは以下の２価の基から選択される：−ＣＨ2−、−Ｃ2Ｈ4−、−ＳＯ2Ｎ（Ｒ5）Ｃ2Ｈ4−、−ＳＯ2Ｎ（Ｒ5）ＣＨ2ＣＨ（ＣＨ3）−、−Ｃ2Ｈ4ＳＯ2Ｎ（Ｒ5）Ｃ4Ｈ8−；Ｒ5はＨまたはＣ1〜Ｃ4アルキルである；
ｄ）光開始剤および／またはラジカル反応開始剤０．０１〜１０重量％とを含んでなり、
組成ａ）量は組成物を１００に補完する量であるが、ただし、組成ａ）およびｂ）のＴ＋Ｔ'総数によってえられる−ＣＦ2ＣＨ2ＯＨ末端基のモル数はＢ0により、また、（メタ）アクリル酸末端基のモル総数はＢ1により定義し、（Ｂ0＋Ｂ1）／Ｂ1比を１．５０〜１．０１の範囲とすることを特徴とする組成物の用途である。
【００１０】
また本発明は、成分ａ）の式（Ｉａ）における好適なフルオロポリエーテルが以下のものであり、その場合、ペルフルオロオキシアルキレン単位が統計的に該鎖に沿って分布していることを特徴とする。
ａI） −（Ｃ3Ｆ6Ｏ）m'（ＣＦＹＯ）n'−
ただし、式中、単位（Ｃ3Ｆ6Ｏ）および（ＣＦＹＯ）は統計的に該鎖に沿って分布しているペルフルオロオキシアルキレン単位である；ｍ'およびｎ'は上記の分子量を与えるような整数であり、ｍ'／ｎ'は５と４０の間に構成され、ｎ'は０とは異なる；ＹはＦまたはＣＦ3である；ｎ'は０に等しいこともあり得る；
ｂI）  −（Ｃ2Ｆ4Ｏ）p'（ＣＹＦＯ）q'（Ｃ3Ｆ6Ｏ）t'−
ただし、式中、ｐ'およびｑ'は、ｐ'／ｑ'が５〜０．３、好ましくは２．７〜０．５の範囲となり、また、分子量が上記制限内にあるような整数である；ｔ'はｍ'の意味を有する整数であり、Ｙ＝ＦまたはＣＦ3；ｔ'は０であることも可能であり、ｑ'／（ｑ'＋ｐ'＋ｔ'）が１／１０以下に等しく、ｔ'／ｐ'比は０．２〜６の範囲である；
ｃI） −ＣＲ4Ｒ5ＣＦ2ＣＦ2Ｏ−
ただし、式中、Ｒ4およびＲ5は互いに同一または異なって、Ｈ、Ｃｌから選択され、その分子量が上記制限内にあるようなものであり、そしてペルフルオロメチレン単位の１個のフッ素原子が、Ｈ、Ｃｌまたは、例えば、１〜４個の炭素原子を有するペルフルオロアルキルで置換されていてもよい。
【００１１】
また本発明は、成分ｃ２ａ）の式（Ｉｃ２ａ）で示されるペルフルオロポリエーテル−アクリル酸エステルを入手するためのペルフルオロポリエーテルが、以下に示すペルフルオロオキシアルキレン単位配列により形成されるものから選択されることを特徴とする。
ＩＡ）（ＣＦ2（ＣＦ3）ＣＦＯ）、（ＣＦＹＯ）、ただし、Ｙ＝ＦまたはＣＦ3
当該単位はペルフルオロポリエーテル鎖に沿って任意に分布する；
IIＡ）（ＣＦ2ＣＦ2Ｏ）、（ＣＦ2（ＣＦ3）ＣＦＯ）、（ＣＦＹＯ）、
Ｙは上記定義のとおりであり、当該単位はペルフルオロポリエーテル鎖に沿って任意に分布する；
IIIＡ）（ＣＦ2（ＣＦ3）−ＣＦＯ）；
ＩＶＡ）（ＣＨ2ＣＦ2ＣＦ2Ｏ）；
ＶＡ）（ＣＦ2ＣＦ2ＣＦ2Ｏ）；
ＶＩＡ）（ＣＦ2ＣＦ2Ｏ）。
【００１２】
また本発明は、該ペルフルオロポリエーテルが、好ましくは、以下の種類から選択されることを特徴とする。
ＩＢ）Ａ'Ｏ（Ｃ3Ｆ6Ｏ）m（ＣＦＹＯ）n−
ただし、式中、Ｙは−Ｆ、−ＣＦ3；Ａ'＝−ＣＦ3、−Ｃ2Ｆ5、−Ｃ3Ｆ7、
Ｃ3Ｆ6ＯおよびＣＦＹＯ単位はペルフルオロポリエーテル鎖に沿って任意に分布する；ｍおよびｎは整数であり、ｍ／ｎ比は≧２である；
IIＢ）Ｃ3Ｆ7Ｏ（Ｃ3Ｆ6Ｏ）m−
ただし、式中、ｍは正の整数であり、数平均分子量は成分ｃ２ａ）に含まれるペルフルオロポリエーテルについて上記したとおりである；
IIIＢ）（Ｃ3Ｆ6Ｏ）m（Ｃ2Ｆ4Ｏ）n（ＣＦＹＯ）q
ただし、式中、Ｙは上記のとおりである；ｍ、ｎおよびｑは０とは異なり、数平均分子量が少なくとも４００であるような整数である。
【００１３】
また本発明は、本発明のポリマーフィルムが、成分ａ）、ｂ）およびｄ）、および任意にはｃ）を混合し、反応させることにより製造することを特徴とする。
【００１４】
また本発明は、成分ａ）およびｂ）が、ペルフルオロポリエーテル・ジオールから、二重エチレン結合の他にもう一つの反応性基を有するヘテロ官能（メタ）アクリル酸モノマーの、ヒドロキシル末端基のモル数に関し少ない量と反応させることにより直接得られるものであることを特徴とする。
【００１５】
また本発明は、成分ｃ）が、混合物ａ）＋ｂ）＋ｄ）を含んでなる組成物の粘性が、ある種特定の応用には高すぎる場合に組成物に添加されることを特徴とする。
【００１６】
【発明の実施の形態】
本発明は、屈折率が１．４００より低い、好ましくは１．３１０〜１．３９０の範囲にある低屈折率を有し、アクリル酸、メタクリル酸およびヒドロキシル型の末端官能性を有するペルフルオロポリエーテル鎖により形成された樹脂または架橋可能ポリマーを使用することに関し、当該樹脂は上述の特性を有する膜厚０．１〜１００ミクロン、好ましくは１〜１０ミクロンの範囲にある架橋化ポリマーフィルムを与えることができる。
【００１７】
本発明の目的は、上記の反射防止特性を有するポリマーフィルムをラジカル反応経路により調製するため、以下の特徴を有する組成物を使用することにあり、該組成物は：
ａ）式（Ｉａ）で示されるペルフルオロポリエーテルと；
Ｔ'−Ｒf．Ｔ                 （Ｉａ）
ただし、式中、
ＴおよびＴ'は互いに同一または異なって、下記の基から選択される：
【化３】
0004805443.tif 000004
ただし、式中、
Ｒ＝Ｈ、ＣＨ3；
ＲI＝−ＮＨ−ＣＨ2−ＣＨ2−Ｏ−ＣＯ−またはＮＨ−ＲII−ＮＨＣＯＯ−ＣＨ2−ＣＨ2−Ｏ−ＣＯ−
ＲIIは脂肪族Ｃ3〜Ｃ10基、Ｃ5〜Ｃ14環状脂肪族もしくはアルキル環状脂肪族基、Ｃ6〜Ｃ14芳香族もしくはアルキル芳香族基；例えば、Ｃ6Ｈ12、ヘキサメチレンジイソシアナート脂肪族基など；Ｃ10Ｈ18イソホロンジイソシアナート環状脂肪族基；Ｃ13Ｈ22、ジシクロヘキシルメタンジイソシアナート基；Ｃ7Ｈ6、２，６−トルエンジイソシアナート芳香族基；Ｃ13Ｈ10、ジフェニルメタンジイソシアナート基；である；
Ｒfは数平均分子量４００〜５，０００、好ましくは７００〜２，０００を有するフルオロポリエーテルであり、その鎖に統計学的に分布する以下の単位１個以上をもつものから選択される：（Ｃ3Ｆ6Ｏ）、（ＣＦＹＯ）（ただし、ＹはＦまたはＣＦ3である）、（Ｃ2Ｆ4Ｏ）、（ＣＲ4Ｒ5ＣＦ2ＣＦ2Ｏ）（ただし、Ｒ4およびＲ5は互いに同一または異なって、Ｈ、Ｃｌから選択され、ペルフルオロメチレン単位の１個のフッ素原子がＨ、Ｃｌ、または、例えば、１〜４個の炭素原子を有する（ペル）フルオロアルキルと置換わることも可能である）；
ｂ）下記式（Ｉｂ）で示されるペルフルオロポリエーテル０．１〜１０重量％、好ましくは、１〜５重量％と；
Ｔ−Ｒf−ＣＨ2ＯＨ          （Ｉｂ）
（ただし、式中、ＴおよびＲfは上記定義のとおりである）
ｃ）下記から選択される反応性希釈剤、すなわち、組成物の粘性を低下させる化合物、０〜３０重量％と：
（ｃ１）下記から選択されるフッ素不含化合物：
ｃ１ａ）（メタ）アクリル酸と以下のヒドロキシル化化合物との反応により得られる、単官能−、二官能−、多官能非フッ素化（メタ）アクリル酸エステル：
−  一端または両端にヒドロキシル基を有し、（ＣtＨ2tＯ）nx（ただし、ｔは２または３であり、ｎｘは２〜５の範囲にある）単位によって形成される脂肪族オリゴエーテル；かかるエステルの例はトリプロピレングリコールジ（メタ）アクリル酸エステル、ジエチレングリコールジ（メタ）アクリル酸エステル、エトキシエトキシエチル（メタ）アクリル酸エステルである；
−  １〜４個のヒドロキシ官能基を有し、直鎖または分枝であって、炭素数２〜１８の、モノ−、ポリヒドロキシル化脂肪族アルコール；かかるエステルの例はエチレングリコールジ（メタ）アクリル酸エステル、ブタンジオールジ（メタ）アクリル酸エステル、ヘキサンジオールジ（メタ）アクリル酸エステル、トリメチロールプロパントリ（メタ）アクリル酸エステル、ペンタエリトリトールトリ（メタ）アクリル酸エステル、ステアリル（メタ）アクリル酸エステル、エチルへキシル（メタ）アクリル酸エステルなどである；
−  環状または多環状脂肪族アルコールであって、各環について３〜６個の炭素原子を有し、その場合該環が１個以上のＣ1〜Ｃ3アルキル基で任意に置換されているアルコール；例、イソボルニル（メタ）アクリル酸エステル；または、
ｃ１ｂ）ビニルモノマーであって、例えば、（メタ）アクリル酸、Ｎ−ビニルピロリドンなどの上記（メタ）アクリル酸エステルｃ１ａ）と共重合し得るモノマー；
（ｃ２）下記から選択されるフッ素含有化合物：
ｃ２ａ）下記式（Ｉｃ２ａ）で示されるモノ（メタ）アクリル酸エステル・ペルフルオロポリエーテル：
0004805443.tif 000005
ただし、式中、ＹA＝Ｆ、Ｃｌ、ＣＦ3、Ｃ2Ｆ5、Ｃ3Ｆ7、Ｃ4Ｆ9；およびＸp＝Ｆ、ＣＦ3；Ｒはｐが０または１〜５の整数である場合、上記定義のとおりである；Ｒf．は数平均分子量が４００〜３，０００の範囲のペルフルオロポリエーテル構造を有するラジカルを表し、当該ラジカルは、例えば、以下の単位のアルキレンオキシフルオロ構造の配列から形成される：−ＣＦ2Ｏ−、−ＣＦ2ＣＦ2Ｏ−、−ＣＦ2ＣＦ2ＣＦ2Ｏ−、−ＣＦ2（ＣＦ3）−ＣＦＯ−、−（ＣＦ3）−ＣＦＯ−、−ＣＦ2ＣＦ2ＣＨ2Ｏ−；または
ｃ２ｂ）下記式（Ｉｃ２ｂ）で示されるモノ（メタ）アクリル酸ペルフルオロアルキル：
（ＲfI）pIＱＯＣＯＣＨ＝ＣＨ2             （Ｉｃ２ｂ）
ただし、式中、ＲfIはＣ3〜Ｃ30、好ましくはＣ3〜Ｃ20の炭素原子を有するフルオロアルキル基または上記ｃ２ａ）に示した単位を鎖中に含み、炭素数５〜３０のペルフルオロポリエーテル基ＰＦＰＥである；
ｐＩは１または２である；
ＱはＣ1〜Ｃ12の脂肪族またはＣ6〜Ｃ12の芳香族２価の連結架橋である；ＱはＮ、Ｏ、Ｓなどのヘテロ原子またはカルボニルイミノ、スルホニルイミノまたはカルボニル基を任意に含んでもよい；Ｑは非置換であってもよく、または以下から選択される置換基に連結している：ハロゲン原子、ヒドロキシ基、Ｃ1〜Ｃ6のアルキル基；Ｑは、好ましくは、二重結合または三重結合を含まない；好ましくは、Ｑは以下の２価の基から選択される：−ＣＨ2−、−Ｃ2Ｈ4−、−ＳＯ2Ｎ（Ｒ5）Ｃ2Ｈ4−、−ＳＯ2Ｎ（Ｒ5）ＣＨ2ＣＨ（ＣＨ3）−、−Ｃ2Ｈ4ＳＯ2Ｎ（Ｒ5）Ｃ4Ｈ8−；Ｒ5はＨまたはＣ1〜Ｃ4アルキルである；
ｄ）光開始剤および／またはラジカル反応開始剤０．０１〜１０重量％とを含んでなり、
組成ａ）量は組成物を１００に補完する量であるが、ただし、組成ａ）およびｂ）のＴ＋Ｔ'総数によってえられる−ＣＦ2ＣＨ2ＯＨ末端基のモル数はＢ0により、また、（メタ）アクリル酸末端基のモル総数はＢ1により定義し、（Ｂ0＋Ｂ1）／Ｂ1比を１．５０〜１．０１の範囲であることを特徴とする。
【００１８】
式（Ｉａ）で示される化合物は、技術上周知のエステル化反応またはウレタン型結合の形成に導く反応により入手可能である。
【００１９】
成分ａ）の式（Ｉａ）における好適なフルオロポリエーテルは以下に示されるが、その場合、ペルフルオロオキシアルキレン単位は統計的に該鎖に沿って分布している：
ａI） −（Ｃ3Ｆ6Ｏ）m'（ＣＦＹＯ）n'−
ただし、式中、単位（Ｃ3Ｆ6Ｏ）および（ＣＦＹＯ）は統計的に該鎖に沿って分布しているペルフルオロオキシアルキレン単位である；ｍ'およびｎ'は上記の分子量を与えるような整数であり、ｍ'／ｎ'は５と４０の間に構成され、ｎ'は０とは異なる；ＹはＦまたはＣＦ3である；ｎ'は０に等しいこともあり得る；
ｂI）  −（Ｃ2Ｆ4Ｏ）p'（ＣＹＦＯ）q'（Ｃ3Ｆ6Ｏ）t'−
ただし、式中、ｐ'およびｑ'は、ｐ'／ｑ'が５〜０．３、好ましくは２．７〜０．５の範囲となり、また、分子量が上記制限内にあるような整数である；ｔ'はｍ'の意味を有する整数であり、Ｙ＝ＦまたはＣＦ3；ｔ'は０であることも可能であり、ｑ'／（ｑ'＋ｐ'＋ｔ'）が１／１０以下に等しく、ｔ'／ｐ'比は０．２〜６の範囲である；
ｃI） −ＣＲ4Ｒ5ＣＦ2ＣＦ2Ｏ−
ただし、式中、Ｒ4およびＲ5は互いに同一または異なって、Ｈ、Ｃｌから選択され、その分子量が上記制限内にあるようなものであり、そしてペルフルオロメチレン単位の１個のフッ素原子が、Ｈ、Ｃｌまたは、例えば、１〜４個の炭素原子を有するペルフルオロアルキルで置換されていてもよい。
【００２０】
式（Ｉａ）の基Ｒfに相当するペルフルオロポリエーテルは既知方法により入手することができる。ＵＳＰ３，６６５，０４１、２，２４２，２１８、３，７１５，３７８およびＥＰ２３９，１２３参照。
【００２１】
成分ｃ２ａ）（式（Ｉｃ２ａ）を有する化合物）はＵＳＰ５，０１１，９７９（参照により本明細書に取込む）に従い製造することができる。
【００２２】
対応する前駆体を製造する方法は既知である。例えば、ＵＳＰ３，５１３，２０３；３，８４７，９７８；３，８１０，８７４参照。
【００２３】
特に、成分ｃ２ａ）の式（Ｉｃ２ａ）で示されるペルフルオロポリエーテル−アクリル酸エステルを入手するためのペルフルオロポリエーテルは、以下に示すペルフルオロオキシアルキレン単位配列により形成されるものから選択される：
ＩＡ）（ＣＦ2（ＣＦ3）ＣＦＯ）、（ＣＦＹＯ）、ただし、Ｙ＝ＦまたはＣＦ3
当該単位はペルフルオロポリエーテル鎖に沿って任意に分布する；
IIＡ）（ＣＦ2ＣＦ2Ｏ）、（ＣＦ2（ＣＦ3）ＣＦＯ）、（ＣＦＹＯ）、
Ｙは上記定義のとおりであり、当該単位はペルフルオロポリエーテル鎖に沿って任意に分布する；
IIIＡ）（ＣＦ2（ＣＦ3）−ＣＦＯ）；
ＩＶＡ）（ＣＨ2ＣＦ2ＣＦ2Ｏ）；
ＶＡ）（ＣＦ2ＣＦ2ＣＦ2Ｏ）；
ＶＩＡ）（ＣＦ2ＣＦ2Ｏ）。
【００２４】
上記のペルフルオロオキシアルキレン単位を含有するペルフルオロポリエーテルは、好ましくは、以下の種類から選択される：
ＩＢ）Ａ'Ｏ（Ｃ3Ｆ6Ｏ）m（ＣＦＹＯ）n−
ただし、式中、Ｙは−Ｆ、−ＣＦ3；Ａ'＝−ＣＦ3、−Ｃ2Ｆ5、−Ｃ3Ｆ7、
Ｃ3Ｆ6ＯおよびＣＦＹＯ単位はペルフルオロポリエーテル鎖に沿って任意に分布する；ｍおよびｎは整数であり、ｍ／ｎ比は≧２である。
【００２５】
これらの化合物は英国特許１，１０４，４８２に記載の方法に従い、ヘキサフルオロプロペンの光酸化により得られる。
IIＢ）Ｃ3Ｆ7Ｏ（Ｃ3Ｆ6Ｏ）m−
ただし、式中、ｍは正の整数であり、数平均分子量は成分ｃ２ａ）に含まれるペルフルオロポリエーテルについて上記したとおりである；該ペルフルオロポリエーテルは、例えば、ＵＳＰ３，２４２，２１８に記載されているように、ヘキサフルオロプロペンエポキシドのイオンテロメリゼーションにより得られる。
IIIＢ）（Ｃ3Ｆ6Ｏ）m（Ｃ2Ｆ4Ｏ）n（ＣＦＹＯ）q
ただし、式中、Ｙは上記のとおりである；ｍ、ｎおよびｑは０とは異なり、数平均分子量が少なくとも４００であるような整数である；これらの化合物は、ＵＳＰ３，６６５，０４１に記載されている方法に従い、Ｃ3Ｆ6とＣ2Ｆ4の混合物の光酸化により得られる。
【００２６】
式（Ｉｃ２ｂ）で示される化合物ｃ２ｂ）は既知である。ＵＳＰ４，５２５，４２３参照。
【００２７】
熱過酸化経路または冷却光化学経路による重合反応は、ラジカル反応経路による重合反応により意図されるべきものである。
【００２８】
光開始剤の例は、ベンゾイン化合物、例えば、ベンゾインイソプロピルエーテル、ベンジルジメチルケタール、アセトフェノン化合物、例えば、ジアセトキシアセトフェノン、ベンゾフェノン化合物、例えば、ベンゾフェノン、ベンゾイル安息香酸、ヒドロキシベンゾフェノンなどである。
【００２９】
本発明のフィルムを製造するためには、成分ａ）、ｂ）およびｄ）、および任意にはｃ）を混合し、室温で反応させる。
【００３０】
成分ａ）およびｂ）は、ペルフルオロポリエーテルジオールを、ヒドロキシル末端基のモル数の計算量より少ない量のヘテロ官能（メタ）アクリル酸モノマーと反応させることにより直接得ることが好ましい；該ヘテロ官能（メタ）アクリル酸モノマーとは二重エチレン結合の他にもう一つの反応性基をもつ（メタ）アクリル酸モノマーである（例えば、イソシアナート・エチルメタクリル酸エステル、塩化アクリロイル、無水メタクリル酸、メタクリロイル・イソシナナートなど）。
【００３１】
成分ｃ）は、混合物ａ）＋ｂ）＋ｄ）を含んでなる組成物の粘性が、ある種特定の応用には高すぎる場合、例えば、スピン・コーティングの場合に組成物に添加される。
【００３２】
上記定義の非フッ素化反応性希釈剤ｃ１ａ）および／またはｃ１ｂ）を使用することにより、組成物の屈折率を増大させることができる。本発明の組成物においては、好ましくは、上記定義のフッ素化成分ｃ２ａ）および／またはｃ２ｂ）を、フィルムの屈折率をさらに減少させるために使用する。
【００３３】
すでに述べたように、本発明のフィルムは、上に示したような全可視スペクトルで改良された反射防止特性を上記の特性と組合わせている。
【００３４】
以下の実施例は本発明を説明することを唯一の目的として提示されるものであり、本発明を制限するものではない。
【００３５】
実施例１
機械的攪拌機、温度計および窒素に連結するパイプを備えた５００ｍｌ容量３頚フラスコに、構造式（ＺＤＯＬ）、
0004805443.tif 000006
を有し、ｐ／ｑ＝０．８４、水酸基等量１０３７を有するペルフルオロポリエーテル・ジオール４００ｇ、イソホロンジイソシアナートＩＰＤＩ８５．７５ｇ、および５％ジラウリン酸ジブチルスズＤＢＴＤＬ溶液１．７１ｍｌを導入する。ペルフルオロポリエーテル・ジオールがウレタンプレポリマーに完全に変換するまで、混合物を攪拌下、５０℃に２時間加熱する。該変換に続いて、サンプルをそのまま19Ｆ−ＮＭＲに付し、−８１、−８３ｐｐｍ（ＣＦ2−ＣＨ2ＯＨのシグナル）から−７８、−８０ｐｐｍ（ＣＦ2−ＣＨ2Ｏ−ウレタン基のシグナル）へのシグナルカップルシフトをそれぞれモニターする。次いで、ヒドロキシエチルメタクリル酸エステルＨＥＭＡ５０．２ｇ、ヒドロキノン０．０５ｇおよびその他５％ＤＢＴＤＬ溶液９μｌを加え、ＩＲスペクトル（２２６０ｃｍ-1）により確かめ得るＮＣＯ基のシグナルが消失するまで加熱を続ける。
【００３６】
最終的に、以下の特性を有する生成物５００ｇを得る：
２０℃で測定した粘性：４００，０００ｍＰａ．ｓ（平行板を備えるＡＲＥＳＡ３／Ａ２５レオゴニオメーター（レオメトリックス）により周波数掃引における形状を測定）；
２５℃で測定した屈折率：１，３６５２（ＡＳＴＭ Ｄ２３３）。
【００３７】
実施例２
機械的攪拌機、温度計および窒素に連結するパイプを備えた２５０ｍｌ容量３頚フラスコに、等量６６４をもつペルフルオロポリエーテルジオール１２０ｇ、およびイソホロンイソシアナートＩＰＤＩ４０．１７ｇを、５％ＤＢＴＤＬの酢酸エチル溶液０．８ｍｌとともに導入する。混合物を５０℃で２時間加熱し、次いでヒドロキシエチルメタクリル酸エステルＨＥＭＡ２４．２ｇと、引続いてヒドロキノン０．００９５ｇを加える。前項実施例１でのように、ＩＲ分析により確認されるＮＣＯ基が消失するまで、さらに６時間、６０℃で加熱を続ける。
【００３８】
下記の特性を有する生成物１７０ｇが得られた。
２０℃で測定した粘性：４５０Ｐａ．ｓ（平行板を備えるＡＲＥＳ Ａ３／Ａ２５レオゴニオメーター（レオメトリックス）により周波数掃引における形状を測定）；
２５℃で測定した屈折率：１，３９１２。
【００３９】
実施例３
実施例１を繰返すが、等量６６４をもつペルフルオロポリエーテル・ジオール１５２．５ｇおよびイソシアナートエチルメタクリル酸エステル（フルオロケム（株））３４ｇを、５％ＤＢＴＤＬの酢酸エチル溶液１ｍｌとともにフラスコに導入する。ＩＲスペクトルでＮＣＯ基に相当するバンドが消失するまで５０℃で６時間混合物を加熱する。反応生成物を19Ｆ−ＮＭＲ分析すると、未反応の−ＣＦ2ＣＨ2ＯＨ基に相当する−８１、−８３ｐｐｍのバンドが存在することを示す。同じＮＭＲスペクトルにおいて、ウレタンプレポリマーに相当するシグナル（−７８、−８０ｐｐｍ）と上記シグナル間の比は、モル数で９５／５である。
生成物の特性：
２０℃での粘性：５５８ｍＰａ．ｓ
屈折率：ｎD２５℃：１．３４５０。
【００４０】
実施例４
機械的攪拌機、温度計、濃縮器および滴下漏斗を備えた５００ｃｃ容量４頚フラスコに、ヒドロキノン２００ｍｇ、無水メタクリル酸７１ｇおよび無水ピリジン０．５ｍｌを導入する。滴下漏斗には下記の構造式を有するヒドロキシル単官能ペルフルオロポリエーテル２００ｇ（等量６１４）を加える：
Ｃｌ（Ｃ3Ｆ6Ｏ）3ＣＦ2ＣＨ2ＯＨ
溶液を８０℃に加熱し、その溶液にフッ素化アルコールを４時間で滴下する。反応混合物をさらに８時間反応させ、次いで、変換が完了していることを19Ｆ−ＮＭＲにより確認する。混合物を冷却し、次いで、ペルフルオロヘプタン１００ｍｌを加えて反応生成物を抽出する。溶媒を減圧下に留去し、単官能メタクリル酸生成物２０７ｇを単離する。
生成物の特性：
２０℃での粘性：１０ｍＰａ．ｓ（ＡＳＴＭ２１９６）
屈折率：ｎD２５℃：１．３３３５。
【００４１】
実施例５
実施例１のポリマー５０部、実施例３のポリマー５０部、実施例４の単官能メタクリル酸生成物２０部、およびダロキュア（ＤａｒｏｃｕｒｅR）１１７３（メルク）１ｐｈｒ（光開始剤）を含む剤形物を、適当な伸展用フィルムバーにより、ポリカーボネートＰＣ試験片上（ポリ（オキシカルボニルオキシ−１，４−フェニレンイソプロピリデン−１，４−フェニレン））に薄層フィルム状に伸展し、不活性窒素気流下に維持し、蒸気水銀ランプ・ヘリオス・イタルクオーツ、５００Ｗ電力（比電力８０Ｗ／ｃｍ）により、１０ｃｍの距離から５秒間照射し、透明な架橋ポリマーフィルムを得た。本品はＭＥＫ、クロロホルム、１，１，２−トリクロロトリフルオロエタンに不溶である。
【００４２】
フッ素化ポリウレタンアクリル酸エステルを塗布していない試験片表面を紙ヤスリで摩滅処理し不透明とする。表面に対し垂直方向８°の角度で反射光を測定して得た反射スペクトルを、パーキン−エルマー（ラムダ２）分光光度計により、積分球（ラブスフェアー・インク、ＲＳＡ−ＰＥ−２０）を用いて記録した。
【００４３】
反射率Ｒ％は、対照としての空所をゼロ（Ｒ0）とし、対照とした研磨白色体の反射スペクトルを１００（Ｒ100）とし、下記等式にもとづいて反射光量として定義する：
Ｒ＝［（Ｒ（測定値）−Ｒ0）／（１００−Ｒ0）］*Ｒ100
スペクトルの評価から、４００〜８００ｎｍ領域の可視部波長において、本発明によるポリマーフィルムの適用が、未コーティングポリカーボネート試験片と比較して５０％を超えて総反射光を低下させることが判明する。
【００４４】
実施例６
清浄化能テスト
ポリカーボネート試験片および実施例５に記載のコーティング処理を施した第２のポリカーボネート試験片上に、カーボンブラック分散水１０滴を載せる。サンプルを換気乾燥機内、５０℃で２時間乾燥する。
【００４５】
このように形成した１０個の汚点の内、４個は乾燥した布により乾燥除去し、他の６個は超音波槽水中で５分間処理除去する。清浄化の有効性は比較試験により評価するが、その際、以下の評価基準を適用する：
Ａ−  汚点の完全除去／光輪（ハロー）不存在
Ｂ−  わずかな光輪
Ｃ−  汚点の部分的除去
Ｄ−  汚点存続
得られた結果を以下に報告する：
【表１】
0004805443.tif 000007
【００４６】
【発明の効果】
清浄化能テストの結果は、本発明により得られるコーティングは、良好な反射防止特性と塵無吸着性とが組み合わさったものであることを示している。